본 발명 의 다양 한 실시 형태 에서 , 탄성 중합체 층 은 쇼어 A 경도 가 약 60 쇼어 A 내지 약 80 쇼어 A 의 범위 이 다 . 소정 실시 형태 에서 , 인쇄 동안 이미 징 블랭킷 의 약 20 회 , 약 30 회 , 약 40 회 , 또는 약 50 회 회전 후 에 이미 징 블랭킷 의 온도 는 약 5 ℃, 예 를 들 어 약 3 ℃ 를 초과 하 여 증가 하 지 않 는다 . 소정 실시 형태 에서 , 인쇄 동안 이미 징 블랭킷 의 약 20 회 , 약 30 회 , 약 40 회 , 또는 약 50 회 회전 후 에 이미 징 블랭킷 의 온도 는 약 28 ℃ 미만 , 예 를 들 어 약 27 ℃ 미만 , 26 ℃ 미만 , 또는 약 25 ℃ 미만 이 다 .